(57)【要約】【課題】最終製品としてカーボン素材と金属化合物とがナノ粒子化を維持できる、これら複合体の製造方法を実現し、優れた電極材料を提供する。【解決手段】カーボン素材が有する官能基を増加させる処理を予め施しておく。そして、官能基が増加したカーボン素材の当該官能基に対して、金属化合物の材料源のうちの１種を吸着させる処理と、カーボン素材上で、吸着した前記金属化合物の材料源に対して残りの材料源を反応させて、金属化合物前駆体をカーボン素材上で生成する処理とに分けて、金属化合物前駆体をカーボン素材に担持させる。最後に、リチウム源を投入して焼成する。【選択図】図１
2014072090.tif 000002
【特許請求の範囲】
【請求項１】
金属化合物とカーボン素材を複合化する電極材料の製造方法であって、
前記カーボン素材が有する官能基を増加させる第１の処理と、
前記官能基が増加したカーボン素材の当該官能基に対して、前記金属化合物の材料源のうちの１種を吸着させる第２の処理と、
前記吸着した前記金属化合物の材料源に対して前記金属化合物の他の材料源を前記カーボン素材上で反応させて、金属化合物前駆体を前記カーボン素材上で生成する第３の処理と、
前記第３の処理により得られた生成物を焼成する第４の処理と、
を別工程により行うこと、
を特徴とする電極材料の製造方法。
【請求項２】
前記官能基を増加させる第１の処理では、前記カーボン素材を酸処理すること、
を特徴とする請求項１記載の電極材料の製造方法。
【請求項３】
前記第２の処理と第３の処理は、それぞれ、旋回する反応容器内で、カーボン素材と金属化合物の材料源とを含む溶液にずり応力と遠心力を加えてメカノケミカル反応する処理であること、
を特徴とする請求項１又は２記載の電極材料の製造方法。
【請求項４】
前記カーボン素材に前記金属化合物の材料源のうちの１種を超音波処理によって吸着させる処理を更に含むこと、
を特徴とする請求項１乃至３の何れかに記載の電極材料の製造方法。
【請求項５】
金属化合物とカーボン素材を複合化した電極材料であって、
前記カーボン素材に前記金属化合物が担持されてなり、
前記カーボン素材は官能基数が１３０〜２５０％に増加処理され、
前記カーボン素材の粒径は、３０〜５０ｎｍであり、
前記金属化合物の粒径は、６０〜８０ｎｍであること、
を特徴とする電極材料。
【発明の詳細な説明】
【技術分野】
【０００１】
本発明は、二次電池やコンデンサの電極材料として用いることができ、金属化合物に導電助剤としてカーボン素材を複合化する電極材料と其の製造方法に関する。
【背景技術】
【０００２】
近年、デジタルカメラやスマートフォンや携帯型ＰＣの急速な普及、燃料の高騰や環境負荷に対する意識の高まり、更には自動車の動力用又はスマートグリッドの蓄電用への応用の期待により、二次電池の開発が活発になっている。
【０００３】
二次電池の電極としては、リチウムイオンを含む正極材料と導電助剤とを金属箔の表面に固着させた正極、及びリチウムイオンの脱挿入可能な負極材料と導電助剤とを金属箔の表面に固着させた負極が使用されている。このリチウム電池は、高い使用電圧、高いエネルギー密度、軽量、長耐用年数などの利点を有しており、最良の選択として活発な開発が続いている。
【０００４】
リチウムイオンを含む電極材料は、リチウムを吸蔵及び放出可能な金属化合物を導電助剤としてのカーボン素材に担持させた複合体が用いられることが多い。金属化合物としては、コバルト酸リチウム、リン酸鉄リチウム、チタン酸リチウム、リン酸マンガンリチウム等が挙げられる。
【０００５】
ここで、電気自動車（ＥＶ）や駆動の一部を電気モーターで補助するハイブリッド電気自動車（ＨＥＶ）の開発が各自動車メーカーで急進しており、これら自動車用途には、その電源として大容量且つ高入出力の二次電池が求められている。
【０００６】
リチウムを吸蔵及び放出可能な金属化合物を導電助剤としてのカーボン素材に担持させた複合体を電極に用いる場合において、大容量化及び高入出力化を達成するには、その一手段として複合体を構成する金属化合物とカーボン素材のナノ粒子化を挙げることができる。
【０００７】
そこで、現在、金属化合物とカーボン素材のナノ粒子化する手法が各種提案されているところである。代表的な手法を挙げると、複合体の製造工程において、製造途中においては金属化合物とカーボン素材のナノ粒子化に成功しても、金属化合物とカーボン素材との複合化が完了する前に、金属化合物とカーボン素材のそれぞれの凝集が発生してしまい、最終的には金属化合物とカーボン素材のそれぞれの二次粒子が大きくなってしまうことを問題として捉えたものがある。
【０００８】
この問題を解決すべく、カーボン素材のナノ粒子化と、リチウムを除いた金属化合物前駆体の生成と、金属化合物前駆体のナノ粒子化と、金属化合物前駆体のカーボン素材への吸着とを同時に発生させることを目的とした技術が提案されている（例えば、特許文献１参照）。
【０００９】
当該技術は、カーボン素材と金属化合物前駆体の各材料源を容器内で混合し、容器の旋回によるずり応力と遠心力とを利用して、カーボン素材の分散と同時に、メカノケミカル反応により金属化合物前駆体の生成し、生成された金属化合物前駆体を分散させながらも、メカノケミカル反応により金属化合物前駆体のカーボン素材への吸着を実行させるものである。
【００１０】
また、カーボン素材の表面に存在するカルボキシル基や水酸基等の官能基は電気化学的に不安定であり、金属化合物が吸着していない官能基の存在は、二次電池の充放電レートを低下させ、二次電池の高入出力化を阻害する場合がある。そこで、カーボン素材にコーティングを施したり、官能基を化学修飾したりすることで、金属化合物が吸着していない官能基の数を減らす処置を採っている（例えば、特許文献２参照）。
【先行技術文献】
【特許文献】
【００１１】
【特許文献１】特開２００７−１６０１５１号公報
【特許文献２】特開２００６−８５９２５号公報
【発明の概要】
【発明が解決しようとする課題】
【００１２】
しかしながら、特許文献１の手法によってもカーボン素材と金属化合物の満足するようなナノ粒子化は達成できていない。図７に示すように、カーボン素材（ＫＢ）のナノ粒子化と、金属化合物前駆体の生成（三元錯体）と、金属化合物前駆体のナノ粒子化と、金属化合物前駆体のカーボン素材への吸着とを同時に発生させることを目的としていても、吸着の前には少なからず金属化合物前駆体の凝集が生じ、カーボン素材には比較的大きなサイズの金属化合物前駆体が吸着してしまう。
【００１３】
また、図８に示すように、一箇所の官能基に吸着したサイズの大きい金属化合物前駆体が物理的な障害として作用し、その近傍の官能基に対する他の金属化合物前駆体の吸着を阻止してしまう。そうすると、行き場を失った金属化合物前駆体は、他の金属化合物前駆体との凝集を引き起こし、そのサイズは、より一層大きくなってしまう。
【００１４】
更には、サイズの大きい金属化合物前駆体が吸着した官能基の近傍に存在するため、金属化合物前駆体と吸着できなかった官能基が多数発生してしまう。特許文献２の手法は、このような官能基の存在を隠蔽するための措置ともいえる。
【００１５】
このように、従来手法によっても最終製品としてカーボン素材と金属化合物とがナノ粒子化を維持している例は少なく、その複合体を電極に適用しても満足の得られる高容量且つ高入出力の二次電池を得ることはできなかった。
【００１６】
そこで、本発明は、最終製品としてカーボン素材と金属化合物とがナノ粒子化を維持できる、これら複合体の製造方法を実現し、優れた電極材料を提供することを目的とする。
【課題を解決するための手段】
【００１７】
上記目的を達成する電極材料の製造方法は、金属化合物とカーボン素材を複合化した電極材料の製造方法であって、次の処理工程を別工程により経て製造されることを特徴とする。
【００１８】
（第１の処理）
カーボン素材が有する官能基を増加させる処理
（第２の処理）
官能基が増加したカーボン素材の当該官能基に対して、金属化合物の材料源のうちの１種を吸着させる処理
（第３の処理）
前記吸着した前記金属化合物の材料源に対して前記金属化合物の他の材料源を前記カーボン素材上で反応させて、金属化合物前駆体をカーボン素材上で生成する処理
（第４の処理）
第３の処理により得られた生成物を焼成する処理。
【００１９】
官能基を増加させる第１の処理では、カーボン素材を酸処理するようにしてもよい。その他、カーボン素材に熱処理を加えてもよい。
【００２０】
第２の処理と第３の処理は、それぞれ、旋回する反応容器内で、カーボン素材と金属化合物の材料源とを含む溶液にずり応力と遠心力を加えてメカノケミカル反応さる処理としてもよい。所謂ＵＣ処理である。また、第２の処理では、ＵＣ処理に先立って、超音波処理することで計１回の吸着処理を行うようにしてもよい。
【００２１】
この製造方法により、金属化合物とカーボン素材を複合化した電極材料は、カーボン素材に金属化合物が担持されてなり、カーボン素材は官能基数が１３０〜２５０％に増加処理され、カーボン素材の粒径が３０〜５０ｎｍであり、金属化合物の粒径が６０〜８０ｎｍとして観測できる。
【発明の効果】
【００２２】
本発明によれば、カーボン素材と金属化合物のナノ粒子化が最後まで維持されることとなり、大容量且つ高入出力を実現することができる。
【図面の簡単な説明】
【００２３】
【図１】本実施形態に係る金属化合物とカーボン素材の複合体の製造工程を示すフローチャートである。
【図２】ＵＣ処理のための装置を示す構成図である。
【図３】本実施形態に係る金属化合物前駆体のカーボン素材への吸着過程を示す模式図である。
【図４】本実施形態に係るカーボン素材と金属化合物前駆体と吸着状態を示す模式図である。
【図５】実施例１に係る金属化合物とカーボン素材の複合体の製造工程を示すフローチャートである。
【図６】実施例１と比較例１及び２の容量とＣレートとの関係を示すグラフである。
【図７】従来技術に係る金属化合物前駆体のカーボン素材への吸着過程を示す模式図である。
【図８】従来技術に係るカーボン素材と金属化合物前駆体と吸着状態を示す模式図である。
【発明を実施するための形態】
【００２４】
（１）電極材料
本発明に係る電極材料は、リチウム（Ｌｉ）を吸蔵及び放出可能な金属化合物を導電助剤としてのカーボン素材に担持させた複合体であり、双方とも製造工程において一貫してナノ粒子を維持させたものである。ナノ粒子は、二次粒子を指し、一次粒子の凝集体である。そして、ナノ粒子とは、その凝集体の径が、円形や楕円形や多角形等の塊においては最大径が１００ｎｍ未満、繊維においては繊維径が１００ｎｍ未満をいう。
【００２５】
この複合体は、粉末として得られ、複合体粉末をバインダーと混錬して成型することで、電気エネルギーを貯蔵する電極となる。この電極は、リチウムを含有する電解液を用いる電気化学キャパシタや電池に用いることができる。すなわち、この二次電池用電極材料により作成された電極は、リチウムイオンの吸蔵、脱着を行うことができ、負極や正極として作動する。
【００２６】
カーボン素材は、繊維構造のカーボンナノチューブ、中空シェル構造のカーボンブラックであるケッチェンブラック、アセチレンブラック等のカーボンブラック、無定形炭素、炭素繊維、天然黒鉛、人造黒鉛、活性炭、メソポーラス炭素のうちの一種又は複数種類を混合して使用することができる。カーボンナノチューブは、シングルウォールカーボンナノチューブ（ＳＷＣＮＴ）及びマルチウォールカーボンナノチューブ（ＭＷＣＮＴ）の何れでもよい。
【００２７】
このカーボン素材は、金属化合物との複合化に先立って、予め酸処理が施される。カーボン素材の表面に存在する官能基の数を増加させるためである。ナノ粒子化した金属化合物の前駆体がカーボン素材に吸着する機会を増加させ、吸着位置不足や吸着箇所の奪い合い等によって金属化合物の前駆体が凝集してしまうのを阻止できるものと考えられる。
【００２８】
金属化合物は、リチウムを含む酸化物又は酸素酸塩であり、ＬｉαＭβＹγで表される。金属酸化物の場合、例えば、Ｍ＝Ｃｏ，Ｎｉ，Ｍｎ，Ｔｉ，Ｓｉ，Ｓｎ，Ａｌ，Ｚｎ，Ｍｇの何れかであり、Ｙ＝Ｏである。金属酸素酸塩の場合、例えば、Ｍ＝Ｆｅ，Ｍｎ，Ｖ，Ｃｏ，Ｎｉの何れかであり、Ｙ＝ＰＯ４，ＳｉＯ４，ＢＯ３，Ｐ２Ｏ７の何れかである。Ｍβは、ＭδＭ’εの合金であってもよく、例えば、Ｍ＝Ｓｎ，Ｓｂ，Ｓｉの何れかであり、Ｍ’＝Ｆｅ，Ｃｏ，Ｍｎ，Ｖ，Ｔｉ，Ｎｉの何れかである。この金属化合物は、リチウムを含有する前のＭβＹγである金属化合物前駆体を生成するとともに、リチウムを混合し、焼成により生成される。
【００２９】
（２）製造方法
金属化合物とカーボン素材の複合体の製造工程の一例を図１に示す。図１に示すように、第１に、カーボン素材は、官能基を増加させる処理を予め施しておく（官能基増加処理工程）。そして、第２に、官能基増加処理済みのカーボン素材をナノ粒子化しつつ、金属化合物前駆体の材料源の１つをカーボン素材の官能基に吸着させる（分散・吸着工程）。金属化合物前駆体は、リチウムを含有する前のＭβＹγである。次に、カーボン素材に吸着した材料源を基点として、カーボン素材上で金属化合物前駆体を生成する（前駆体生成処理工程）。最後に、焼成によりリチウムを含有した金属化合物を生成する（焼成工程）。
【００３０】
すなわち、本発明に係る金属化合物とカーボン素材の複合体は、製造工程において、金属化合物前駆体を生成する前に、カーボン素材に対して金属化合物前駆体の材料源のうちの１つを吸着させ、その後に、カーボン素材上に吸着した金属化合物前駆体の材料源を基点にして金属化合物前駆体を生成することを前提にして、カーボン素材が予め酸処理されているものである。
【００３１】
（ａ）官能基増加処理工程
官能基増加処理工程は、カーボン素材の表面に存在する官能基を増加させておく工程であり、酸処理や熱処理等が挙げられる。官能基は、カルボン酸基や水酸基であり、不対電子を有する酸素イオンが存在する。この官能基は、金属化合物前駆体の一の材料源の吸着箇所となる。カーボン素材を酸処理する場合、その酸は、硫酸、酢酸、硝酸、過酸化水素、塩酸、過マンガン酸カリウム等の各種を用いることができる。
【００３２】
但し、酸処理の時間としては、５分〜３時間程度が好ましい。５分未満の場合、十分に官能基を増やすことができず、カーボン素材に吸着しようとする材料源が吸着箇所の奪い合いを起こし、凝集が発生してしまうからである。一方、３時間を超過すると、吸着しようとする材料源に対して官能基が過量となり、金属化合物前駆体の材料源が吸着せずに電気化学的に不安定な官能基が増加してしまうからである。
【００３３】
また、官能基の増加割合は、１３０〜２５０％が望ましく、好ましくは１５０％程度である。官能基の増加割合が１３０％未満であると、カーボン素材に金属化合物を担持させた複合体からなる電池材料を用いた電池の容量や出力特性が減少してしまう。
【００３４】
（ｂ）分散・吸着工程
酸処理したカーボン素材と金属化合物前駆体の材料源とを溶媒に混ぜた混合液を調製する。溶媒は、ＩＰＡ（イソプロピルアルコール）等のアルコール類や水を用いる。
【００３５】
金属化合物前駆体の生成反応が加水分解反応である場合には、その材料源は、金属アルコキシドＭ（ＯＲ）ｘが挙げられる。金属化合物前駆体の反応が錯形成反応の場合には、その材料源は、金属の酢酸塩、硫酸塩、硝酸塩、ハロゲン化合物、及びキレート化剤が挙げられる。例えば、金属化合物前駆体の材料源は、金属化合物がリン酸鉄リチウムの場合、酢酸鉄（ＩＩ）、硝酸鉄（ＩＩ）、塩化鉄（ＩＩ）、硫酸鉄（ＩＩ）等のＦｅ源とリン酸、リン酸ニ水素アンモニウム、リン酸水素二アンモニウム等のリン酸源とクエン酸、リンゴ酸、マロン酸等のカルボン酸である。
【００３６】
カーボン素材のナノ粒子化では、超遠心力処理（Ｕｌｔｒａ−Ｃｅｎｔｒｉｆｕｇａｌ  ｆｏｒｃｅ  ｐｒｏｃｅｓｓｉｎｇ  ｍｅｔｈｏｄ：以下、ＵＣ処理という）によるメカノケミカル反応が好適である。カーボン素材に対する金属化合物前駆体の一の材料源の吸着は、ＵＣ処理又は超音波処理によるメカノケミカル反応を利用できる。但し、ナノ粒子化したカーボン素材が再凝集する前に吸着反応させるためには、カーボン素材とこれに吸着しようとする金属化合物前駆体の材料源とを溶媒に混ぜた混合液に対してＵＣ処理を行い、ナノ粒子化と吸着反応を同時に起こすことが好適である。
【００３７】
メカノケミカル反応によりカーボン素材に吸着する主な材料源は、官能基に存在する不対電子を有する酸素イオンと結合し易いプラス電荷のイオンを有する材料源であるチタン源、リン酸源のリン等である。
【００３８】
この吸着工程では、金属化合物前駆体の生成を極力回避するのが望ましい。金属化合物前駆体の材料源の１つがカーボン素材に吸着する前に、金属化合物前駆体の生成が起こると、その金属化合物前駆体がカーボン素材に吸着する前に凝集を引き起こすからである。そのため、金属化合物前駆体の生成反応が加水分解反応の場合、その材料源が加水分解や脱水重合し難いように、溶媒は蒸留水ではなくアルコール類とするのがよい。また、金属化合物前駆体の生成反応が錯形成反応の場合、その材料源が錯形成し難いように、ｐＨを調整しておくのがよい。
【００３９】
ここで、ＵＣ処理は、カーボン素材とこれに吸着する金属化合物前駆体の材料源に対してズリ応力と遠心力を付与する。例えば、図２に示す反応容器を用いて行うことができる。
【００４０】
図２に示すように、反応容器は、開口部にせき板１−２を有する外筒１と、貫通孔２−１を有し旋回する内筒２からなる。この反応器の内筒２内部に反応物を投入し、内筒２を旋回することによってその遠心力で内筒２内部の反応物が内筒の貫通孔２−１を通って外筒の内壁１−３に移動する。この時反応物は内筒２の遠心力によって外筒の内壁１−３に衝突し、薄膜状となって内壁１−３の上部へずり上がる。この状態では反応物には内壁１−３との間のずり応力と内筒からの遠心力の双方が同時に加わり、薄膜状の反応物に大きな機械的エネルギーが加わることになる。この機械的なエネルギーが反応に必要な化学エネルギー、いわゆる活性化エネルギーに転化するものと思われるが、短時間で反応が進行する。
【００４１】
この反応において、薄膜状であると反応物に加えられる機械的エネルギーは大きなものとなるため、薄膜の厚みは５ｍｍ以下、好ましくは２．５ｍｍ以下、さらに好ましくは１．０ｍｍ以下である。なお、薄膜の厚みはせき板の幅、反応液の量によって設定することができる。例えば、この薄膜上を生成するために必要な遠心力は１５００Ｎ（ｋｇｍｓ−２）以上、好ましくは６００００Ｎ（ｋｇｍｓ−２）以上、さらに好ましくは２７００００Ｎ（ｋｇｍｓ−２）以上である。
【００４２】
（ｃ）前駆体生成工程
２回目のＵＣ処理を実施することで、カーボン素材に吸着している金属化合物前駆体の材料源と他の材料源とをメカノケミカル反応させ、カーボン素材上で金属化合物前駆体を生成する。すなわち、２回目のＵＣ処理を施す。金属化合物前駆体の生成反応が加水分解反応の場合には、加水分解や脱水重合のためのＨ２Ｏ（蒸留水）を加えておく。また、金属化合物前駆体の生成反応が錯形成反応の場合には、錯形成のためにｐＨを調製しておく。ｐＨ調製においては、例えば、反応容器内にアンモニア等のアルカリを投与する。換言すると、Ｈ２Ｏ（蒸留水）やｐＨ調整により、分散・吸着工程と前駆体生成工程とを分離することができる。
【００４３】
このメカノケミカル反応により、金属化合物前駆体の材料源が金属アルコキシドの場合、カーボン素材上で加水分解及び脱水縮合反応が主に発生し、カーボン素材上で金属化合物前駆体ＭＯＸ（ＯＨ）ｘ―１が生成される。金属化合物前駆体の材料源が金属塩とカルボン酸の場合、カーボン素材上に吸着している材料源と他の材料源が錯形成する。例えば、吸着している金属化合物前駆体の材料源がリン酸の場合には、このリン酸とＦｅ源とクエン酸とが錯形成し、三元錯体を形成する。
【００４４】
尚、この前駆体生成工程においては、リチウム源は主な反応に関与していないと思われるため、焼成前に混合するようにしてもよい。但し、第２回目のＵＣ処理により同時にリチウム源の混合処理を実施できるため、当該前駆体生成工程の際に一緒に混合することが好適である。
【００４５】
（ｄ）焼成処理
焼成工程では、例えば７００℃で３分間焼成することで、リチウムを含有する金属化合物がカーボン素材に担持された複合体を得る。リチウム源は、硝酸リチウム、水酸化リチウム、炭酸リチウム、酢酸リチウム、又はリン酸二水素リチウムを用いることができる。焼成の過程では、金属化合物前駆体が溶融しながらリチウムを取り込み、金属化合物の結晶化が進行する。
【００４６】
焼成の過程では、室温から５００〜９００℃まで急加熱することが望ましい。急加熱によって、金属化合物の凝集が防止され、粒径の小さなナノ粒子を維持できると考えられる。急加熱では、酸素濃度が１０００ｐｐｍ程度の低酸素濃度の雰囲気下が望ましい。カーボン素材の酸化を阻止するためである。
【００４７】
（３）製造物の特徴
この製造方法により作成された二次電池用電極材料は以下の特徴を有する。すなわち、カーボン素材の官能基数は、酸処理により１３０〜２５０％、より望ましくは１５０％に増加させる。そして、この材料源から形成された金属化合物の粒径は６０〜８０ｎｍである。
【００４８】
官能基数の増加割合は、以下のようにして測定できる。すなわち、酸処理しないカーボン素材に材料源であるリン酸を吸着させ、また酸処理したカーボン素材に材料源であるリン酸を吸着させる。そして、それぞれの溶液中に残ったリン酸を測定し、リン酸の減少割合を比較することで、官能基数の増加割合が推定できる。例えば、酸処理しないカーボン素材にリン酸を吸着させると、リン酸は４０％減少していた。すなわち、リン酸の４０％がカーボン素材の官能基に吸着したものと考えられる。一方、濃硝酸に１０分間漬けることで酸処理したカーボン素材を用いたところ、６０％減少しており、従って、６０％のリン酸が１．５倍に増加した官能基に吸着したものと考えることができる。
【００４９】
（４）作用
この製造方法により生じる本願発明に主に寄与する現象は以下のように考えられる。まず、図３に示すように、本発明では、金属化合物前駆体を生成する工程とカーボン素材に金属化合物前駆体の材料源を吸着させる工程とが分離し、先にカーボン素材に金属化合物の一の材料源が吸着し、カーボン素材上で金属化合物前駆体が生成されているものと思われる。
【００５０】
そして、前駆体生成処理前にカーボン素材に対して金属化合物前駆体の材料源が吸着することによって、ナノ粒子化されたカーボン素材と金属化合物が複合化過程において再凝集せずに、ナノ粒子サイズを維持しているものと思われる。
【００５１】
すなわち、従来は、カーボン素材のナノ粒子化と、金属化合物前駆体の生成と、金属化合物前駆体のナノ粒子化と、金属化合物前駆体のカーボン素材への吸着とを同時に発生させることを目的としていたが、図７に示すように、吸着の前には少なからず金属化合物前駆体の凝集が生じ、カーボン素材には比較的大きなサイズの金属化合物前駆体が吸着していたものと思われる。
【００５２】
しかしながら、本発明における最初の分散・吸着工程においては、金属化合物前駆体の生成が起こりにくい状況で、メカノケミカル反応を起こしている。このメカノケミカル反応では、金属化合物前駆体と比べて凝集の起こりにくい金属化合物の材料源の多くが、小さいサイズのままカーボン素材に吸着していると考えられる。
【００５３】
そのため、前駆体生成工程においては、前駆体が生成される箇所がカーボン素材上で分散し、且つ吸着状態が保たれており、金属化合物前駆体が生成されても、凝集が起こりにくい状況となっているものと思われる。従って、この製造方法により作成された複合体は、金属化合物前駆体のナノ粒子化が維持されている。
【００５４】
そうすると、従来は、図８に示すように、一箇所の官能基に吸着したサイズの大きい金属化合物前駆体が物理的な障害として作用し、その近傍の官能基に対する他の金属化合物前駆体の吸着を阻止していたと考えられているが、本発明では、図４に示すように、そのような物理的障害が起こりにくく、官能基が多いほど、むしろ金属化合物の材料源のカーボン素材への吸着機会が多くなり、金属化合物前駆体のカーボン素材上での分散が促進される。そのため、２回に亘るＵＣ処理等によって金属化合物前駆体のナノ粒子化が保持されている本発明においては、カーボン素材への吸着箇所となる官能基が多いほど、金属化合物前駆体のサイズがより小さくなる傾向が現れる。
【００５５】
従って、金属化合物前駆体を生成する前に、カーボン素材に対して金属化合物前駆体の材料源のうちの１種を吸着させ、その後に、カーボン素材上に吸着した金属化合物前駆体の材料源を基点にして金属化合物前駆体を生成することを前提にして、カーボン素材を予め酸処理した場合には、複合体におけるカーボン素材と金属化合物のナノ粒子化が促進され、これらカーボン素材と金属化合物の飛躍的な高分散が起こり、それにより当該複合体を二次電池用電極材料として用いた電池やコンデンサは、その高入出力化及び高容量化が達成されることとなる。
【００５６】
（５）実施例
以上の推論を確認すべく、本製造方法で得られた二次電池用電極材料の特性を確認する。本実施例及び比較例では、以下の条件により電極材料となる複合体を作成し、当該複合体を二次電池用電極材料として用いた電池を作成してＣレートと容量との関係を測定した。
【００５７】
（実施例１）
実施例１では、カーボン素材として、平均粒径が３４ｎｍのケッチェンブラックを用いた。このケッチェンブラックを濃硝酸に漬けて１０分間の酸処理を行った。金属化合物の材料源としてはリン酸、クエン酸、及び酢酸鉄（ＩＩ）を用いた。金属化合物の材料源とカーボン素材の重量比率は、８０：２０である。
【００５８】
図５に示すように、まず、酸処理済みのケッチェンブラックとリン酸と蒸留水とを混合して、混合液に対して５分間の超音波処理を行うことで、酸処理済みのケッチェンブラックの予備分散とリン酸とのプレ吸着を行った。この予備分散により次工程のＵＣ処理において、ケッチェンブラックはよりナノ粒子化しやすくなり、また、このプレ吸着により、官能基が多く形成されたケッチェンブラックに対して多くのリン酸が吸着するはずである。
【００５９】
超音波処理を終えた混合液に対しては、酢酸鉄（ＩＩ）とクエン酸と酢酸リチウムと蒸留水との混合液を加え、５０ｍ／ｓの回転速度で５分間のＵＣ処理を行った。このＵＣ処理では、６６０００Ｎ（ｋｇｍｓ−２）の遠心力が加わっている。この第１回目のＵＣ処理は、官能基が多く形成されたケッチェンブラックのナノ粒子化とリン酸の吸着処理に対応する。
【００６０】
次に、アンモニアを加えることで、容器内の混合液をｐＨ＝６に調製した上で、５０ｍ／ｓの回転速度で５分間のＵＣ処理を行った。この第２回目のＵＣ処理は、ケッチェンブラックの粒子に吸着したリン酸と酢酸鉄（ＩＩ）とクエン酸の錯形成処理に相当し、ケッチェンブラックの粒子上での金属化合物前駆体生成処理に対応する。
【００６１】
そして、得られた溶液を真空中において８０℃で１７時間乾燥させた後、窒素雰囲気中で７００℃まで急速加熱することでリン酸鉄リチウムの結晶化を進行させ、ナノ粒子のリン酸鉄リチウムがケッチェンブラックに担持された複合体粉末を得た。
【００６２】
この複合体粉末をバインダーとしてのポリフッ化ビニリデンＰＶＤＦと共に（ＬｉＦｅＰＯ4／ＫＢ／ＰＶＤＦ  ８０：２０：５）、ＳＵＳ板上に溶接されたＳＵＳメッシュ中に投入し、作用電極Ｗ．Ｅ．とした。前記電極上にセパレータと対極Ｃ．Ｅ．及び参照極としてＬｉフォイルを乗せ、電解液として、１．０Ｍ  六フッ化リン酸リチウム（ＬｉＰＦ6）／炭酸エチレン（ＥＣ）：炭酸ジメチル（ＤＥＣ）（１：１  ｗ／ｗ）を浸透させて、セルとした。この状態で、作用電圧２．５−４．２Ｖとして、その充放電特性を調べた。
【００６３】
（比較例１）
比較例１では、ケッチェンブラックに対して酸処理は施したが、ＵＣ処理を１回に省いた。すなわち、ケッチェンブラックのナノ粒子化と、鉄とリン酸とクエン酸の三元錯体の生成と、当該三元錯体のナノ粒子化と、当該三元錯体のケッチェンブラックへの吸着とを同時に発生させることを目的として、全ての材料源を同時に混合して１回のみのＵＣ処理を行った。ＵＣ処理の条件は実施例１と同じである。
【００６４】
（比較例２）
比較例２は、ＵＣ処理を実施例と同じタイミングで２回行ったが、ケッチェンブラックについては酸処理を行わなかった。
【００６５】
（結果）
ケッチェンブラックの官能基について以下のような測定を行った。実施例１、比較例１、２において、ケッチェンブラックと材料源についてＵＣ処理を行ったあとの反応液のリン酸濃度をイオンクロマトグラフィーによって定量した。実施例１及び比較例１においてはリン酸が６０％減少しており、比較例２においては４０％減少していた。以上のことから、実施例１のケッチェンブラックの官能基数は、１．５倍に増加したものと考えられた。
【００６６】
また、実施例１、比較例１、及び比較例２の製造方法により得られた複合体のケッチェンブラックとリン酸鉄リチウムの凝集した粒子の粒子径について、ＳＥＭ観察によって測定を行った。その結果、リン酸鉄リチウムの粒子サイズは、実施例１が６０ｎｍ〜８０ｎｍに分布する平均７０ｎｍ、比較例１が１００ｎｍ、比較例２が２００ｎｍであった。ケッチェンブラックの粒子サイズは、実施例１、比較例１及び２とも、３４ｎｍであった。
【００６７】
この結果から、リン酸鉄リチウムの粒子サイズが最も小さくなったのは、ケッチェンブラックに対してリン酸を吸着させ、ケッチェンブラック上で鉄とリン酸とクエン酸の三元錯体を生成することを前提に、ケッチェンブラックに対する酸処理を施した実施例１であった。当該前提条件と酸処理とが併用されていない比較例１及び比較例２は、実施例１と比べれば、リン酸鉄リチウムの粒子サイズが大きくなった。
【００６８】
そして、図６に示すように、実施例１で作成された複合体粉末を用いた電池は、Ｃレートが１Ｃの場合は容量が１４０ｍＡｈ／ｇ−１であり、比較例１の１１８ｍＡｈ／ｇ−１、比較例２の８５ｍＡｈ／ｇ−１と比べて、高容量を達成している。また、実施例１で作成された複合体粉末を用いた電池は、Ｃレートが１００Ｃの場合は容量が８５ｍＡｈ／ｇ−１であり、比較例１の５５ｍＡｈ／ｇ−１、比較例２の３０ｍＡｈ／ｇ−１と比べて、Ｃレートを上げても高容量が維持されており、高入出力を有しているといえる。
【００６９】
比較例１は、三元錯体がケッチェンブラックに吸着するまでの間に幾分かの凝集を起こしてしまい、その分だけ粒子サイズが大きくなってしまったため、粒子の大型化により吸着不関与の官能基が多く生じてしまったため、良好な複合体が得られなかったものと思われる。また、比較例２は、実施例１に比べて官能基が少ないことにより、リン酸がケッチェンブラックに吸着する機会を幾分か喪失し、その分だけ凝集が生じたものと思われる。
【００７０】
一方、実施例１を一例とする本発明は、カーボン素材が有する官能基を増加させる処理を予め施しておき、官能基が増加したカーボン素材の当該官能基に対して、金属化合物の材料源のうちの１種を吸着させる処理と、カーボン素材上で、吸着した前記金属化合物の材料源に対して残りの材料源を反応させて、金属化合物前駆体をカーボン素材上で生成する処理とに分けて、金属化合物前駆体をカーボン素材に担持させ、リチウム源を投入して焼成するようにした。これにより、カーボン素材と金属化合物のナノ粒子化が最後まで維持されることとなり、大容量且つ高入出力を実現することができる。
【符号の説明】
【００７１】
１    …  外筒
１−２…  せき板
１−３…  内壁
２    …  内筒
２−１…  貫通孔
【図１】
2014072090.tif 000003
【図２】
2014072090.tif 000004
【図３】
2014072090.tif 000005
【図４】
2014072090.tif 000006
【図５】
2014072090.tif 000007
【図６】
2014072090.tif 000008
【図７】
2014072090.tif 000009
【図８】
2014072090.tif 000010